(57)【要約】【課題】表示画面がよりハッキリ見える高コントラストで、表示画面がより明るい高輝度の液晶表示装置が得られる青色画素部を有するカラーフィルター、並びに当該カラーフィルターが得られる顔料組成物及びそれを配合してなる顔料分散体を得ること。【解決手段】特定のトリアリールメタン染料の金属フタロシアニンスルホン酸塩と青色有機顔料を含有することを特徴とするカラーフィルター用顔料組成物、及びそれを配合してなる顔料分散体、並びに当該顔料組成物または顔料分散体を青色画素部に用いてなるカラーフィルターを提供すること。【選択図】なし【特許請求の範囲】
【請求項１】
一般式（１）
【化１】
2008268486.tif 000015
（但し、式中、ＸはＣｕ、Ａｌ、Ｆｅ、Ｃｏ、Ｎｉ、またはＺｎを表し、Ｙは、一般式（２）
【化２】
2008268486.tif 000016
（但し、式中、Ｒ１からＲ６は、各々独立に
（Ｉ）水素原子、
（ＩＩ）炭素数１〜４のアルキル基、または
（ＩＩＩ）炭素数１〜４のアルキル基、塩素原子、及びスルホン酸基からなる群から選ばれる置換基を有してもよいフェニル基
を表し、Ａｒ１、Ａｒ２、及びＡｒ３は、各々独立に炭素数１〜４のアルキル基、塩素原子、及びスルホン酸基からなる群から選ばれる置換基を有してもよいフェニレン基またはナフチレン基を表わす。）
で表されるスルホニウム基を表し、ｎ1、ｎ2、ｎ3、及びｎ4は、少なくとも一つが０でない０から４の整数であり、ｎ1+ｎ2+ｎ3+ｎ4＝１〜４を満たす。）
で表されるフタロシアニンスルホン酸塩と青色有機顔料を含有するカラーフィルター用顔料組成物。
【請求項２】
前記一般式（１）におけるＸがＣｕである請求項１記載のカラーフィルター用顔料組成物。
【請求項３】
前記青色有機顔料がフタロシアニン顔料、またはインダンスロンブルー顔料である請求項１または２に記載のカラーフィルター用顔料組成物。
【請求項４】
前記フタロシアニン顔料が、ε型銅フタロシアニンである請求項３に記載のカラーフィルター用顔料組成物。
【請求項５】
請求項１乃至４のいずれかに記載のカラーフィルター用顔料組成物を配合してなるカラーフィルター用顔料分散体。
【請求項６】
請求項１乃至５のいずれかに記載のカラーフィルター用顔料組成物、またはカラーフィルター用顔料分散体を青色画素部に用いてなるカラーフィルター。
【発明の詳細な説明】
【技術分野】
【０００１】
本発明は、液晶表示装置のカラーフィルターの青色画素部の作製に好適な青色顔料組成物及びそれを配合してなる顔料分散体、並びに当該顔料組成物または顔料分散体を青色画素部に用いてなるカラーフィルターに関する。
【背景技術】
【０００２】
液晶表示装置のカラーフィルターは、赤色画素部、緑色画素部及び青色画素部を有する。これらの各画素部は、いずれも有機顔料が分散した合成樹脂の薄膜が基板上に設けられた構造であり、有機顔料としては、赤、緑及び青の各色の有機顔料が用いられている。
【０００３】
これら画素部のうち、青色画素部を形成するための青色有機顔料としては、一般に、ε型銅フタロシアニン顔料（Ｃ．Ｉ．ピグメントブルー１５：６）が用いられており、必要に応じて調色のために、これに紫色有機顔料のジオキサジンバイオレット顔料（Ｃ．Ｉ．ピグメントバイオレット２３）が少量併用されている。
【０００４】
カラーフィルターを作成する際の有機顔料は、従来の汎用用途とは全く異なる特性、具体的には、液晶表示装置の表示画面がより明るくなる様にする（高輝度化）、或いは、同じく表示画面がよりハッキリ見える様にする（高コントラスト化）等が要求されている。
【０００５】
特許文献１では、比表面積９０〜１４０ｍ２／ｇのε型銅フタロシアニン顔料と比表面積が１００〜１５０ｍ２／ｇのＣ．Ｉ．ピグメントバイオレット２３を用いて輝度をコントラストの高いカラーフィルター青色フィルターが得られると報告されている。ところが、この方法で得られる青色フィルターは、近年要求されている高輝度化、高コントラスト化としては不十分であるという欠点を有していた。
【０００６】
特許文献２では、ε型銅フタロシアニン顔料（Ｃ．Ｉ．ピグメントブルー１５：６）９０部に紫味の青色顔料であるＣ．Ｉ．ピグメントブルー８０  １０部添加してカラーフィルターを作成することにより、色純度の高い青色フィルターが得られると報告されている。ところが、この方法で得られる青色フィルターは、近年要求されている高輝度化、高コントラスト化としては不十分であるという欠点を有していた。
【０００７】
以上のように、これまで、カラーフィルター用青色顔料組成物として十分な機能を発現する顔料組成物は見出されていなかった。
【０００８】
【特許文献１】特開２００５−１８１３８３号公報
【特許文献２】特開２００６−５３３２９号広報
【発明の開示】
【発明が解決しようとする課題】
【０００９】
本発明は、前述の欠点を解決しつつ、表示画面がよりハッキリ見える高コントラストで、表示画面がより明るい高輝度の液晶表示装置が得られる青色画素部を有するカラーフィルター及び当該カラーフィルターが得られる顔料組成体及びそれを配合してなる顔料分散体を得ることを課題とする。
【課題を解決するための手段】
【００１０】
本発明者らは、カラーフィルターに好ましく用いることの出来る顔料組成物及びそれを配合してなる顔料分散体の検討を行ったところ、ある特定のフタロシアニンスルホン酸塩と青色有機顔料とを用いることにより上記課題を解決出来ることを見出した。即ち、本発明は、一般式（１）
【００１１】
【化２】
2008268486.tif 000002
【００１２】
（但し、式中、ＸはＣｕ、Ａｌ、Ｆｅ、Ｃｏ、Ｎｉ、またはＺｎを表し、Ｙは、一般式（２）
【００１３】
【化３】
2008268486.tif 000003
【００１４】
（但し、式中、Ｒ１からＲ６は、各々独立に
（Ｉ）水素原子、
（ＩＩ）炭素数１〜４のアルキル基、または
（ＩＩＩ）炭素数１〜４のアルキル基、塩素原子、及びスルホン酸基からなる群から選ばれる置換基を有してもよいフェニル基
を表し、Ａｒ１、Ａｒ２、及びＡｒ３は、各々独立に炭素数１〜４のアルキル基、塩素原子、及びスルホン酸基からなる群から選ばれる置換基を有してもよいフェニレン基またはナフチレン基を表わす。）
で表されるスルホニウム基を表し、ｎ1、ｎ2、ｎ3、及びｎ4は、少なくとも一つが０でない０から４の整数であり、ｎ1+ｎ2+ｎ3+ｎ4＝１〜４を満たす整数である。）
で表されるフタロシアニンスルホン酸塩と青色有機顔料を含有するカラーフィルター用顔料組成物及びそれを配合してなる顔料分散体、並びに当該顔料組成物または顔料分散体を青色画素部に用いてなるカラーフィルターを提供するものである。
【発明の効果】
【００１５】
本発明によれば、表示画面がよりハッキリ見える高コントラストで、表示画面がより明るい高輝度の液晶表示装置が得られる青色画素部を有するカラーフィルター及び当該カラーフィルターが得られる顔料組成物及びそれを配合してなる顔料分散体を提供することが出来る。
【発明を実施するための最良の形態】
【００１６】
以下、本発明について詳細に説明する。
【００１７】
本発明では、一般式（１）
【００１８】
【化４】
2008268486.tif 000004
【００１９】
（但し、式中、ＸはＣｕ、Ａｌ、Ｆｅ、Ｃｏ、Ｎｉ、またはＺｎを表し、Ｙは、一般式（２）
【００２０】
【化５】
2008268486.tif 000005
【００２１】
（但し、式中、Ｒ１からＲ６は、各々独立に
（Ｉ）水素原子、
（ＩＩ）炭素数１〜４のアルキル基、または
（ＩＩＩ）炭素数１〜４のアルキル基、塩素原子、及びスルホン酸基からなる群から選ばれる置換基を有してもよいフェニル基
を表し、Ａｒ１、Ａｒ２、及びＡｒ３は、各々独立に炭素数１〜４のアルキル基、塩素原子、及びスルホン酸基からなる群から選ばれる置換基を有してもよいフェニレン基またはナフチレン基を表わす。）
で表されるスルホニウム基を表し、ｎ1、ｎ2、ｎ3、及びｎ4は、少なくとも一つが０でない０から４の整数であり、ｎ1+ｎ2+ｎ3+ｎ4＝１〜４を満たす整数である。）
で表されるフタロシアニンスルホン酸塩と青色有機顔料を含有するカラーフィルター用顔料組成物及びそれを配合してなる顔料分散体、並びに当該顔料組成物または顔料分散体を青色画素部に用いてなるカラーフィルターを提供する。
【００２２】
本発明の銅フタロシアニンスルホン酸塩、すなわち一般式（１）及び（２）
【００２３】
【化６】
2008268486.tif 000006
【００２４】
【化７】
2008268486.tif 000007
【００２５】
で表されるＹを置換基として有する銅フタロシアニンスルホン酸塩は、フタロシアニン環が少なくとも１個以上のスルホン酸塩基で置換された化合物を挙げることが出来る。導入されるスルホン酸塩基は、フタロシアニン環１個あたり少なくとも１個以上であれば特に限定なく用いることが出来るが、好ましくは１乃至４個、より好ましくは１個である。置換される位置は、特に限定はない。
【００２６】
更に、本発明の一般式（１）におけるＸは、Ｃｕ、Ａｌ、Ｆｅ、Ｃｏ、Ｎｉ、またはＺｎを表わすが、特にＣｕが好ましい。また、Ｒ１からＲ６は、各々独立に
（Ｉ）水素原子、
（ＩＩ）炭素数１〜４のアルキル基、または
（ＩＩＩ）炭素数１〜４のアルキル基、塩素原子、及びスルホン酸基からなる群から選ばれる置換基を有してもよいフェニル基
を表わすが、アルキル基が好ましく、アルキル基の中でも特に、メチル基、エチル基等の低級アルキル基が好ましい。
【００２７】
Ａｒ１、Ａｒ２及びＡｒ３は、各々独立に炭素数１〜４のアルキル基、塩素原子、及びスルホン酸基からなる群から選ばれる置換基を有してもよいフェニレン基またはナフチレン基を表わすが、置換基を有しないフェニレン基、またはナフチレン基が好ましい。一般式（２）におけるアミノ基、及び陽イオン炭素がフェニレン基、またはナフチレン基に結合する位置としては、化学構造上可能であれば特に制限はないが、フェニル基、またはナフチル基の１位及び４位で結合されるものが好ましい。
また、ｎ1、ｎ2、ｎ3、及びｎ4は置換基Ｙの個数を表し、少なくとも一つが０でない０から４の整数であり、ｎ1+ｎ2+ｎ3+ｎ4＝１〜４を満たす整数であり、ｎ1+ｎ2+ｎ3+ｎ4＝１または２が好ましく、特に２であるものが好ましい。
【００２８】
本発明で用いる一般式（１）及び（２）で表される金属フタロシアニンスルホン酸塩は、金属フタロシアニンスルホン酸の水酸化ナトリウム、水酸化カリウム等のアルカリ水溶液と、トリアリールメタン染料又は、トリアリールメタン染料のレーキ顔料の塩酸又は硫酸等の水溶液を混合して得ることができる。
【００２９】
トリアリールメタン染料としては、Ｃ．Ｉ．ソルベントブルー２（化５）、同３、同４、同５（化６）、同６（化７）、同２３、同４３、同７２、同１２４、Ｃ．Ｉ．ソルベントバイオレット８、同９、Ｃ．Ｉ．ベイシックバイオレット４、５、同１４等が、トリアリールメタンのレーキ顔料としては、Ｃ．Ｉ．ピグメントブルー１（化８）、同２、同３、同１０、同１１、同１２、同１４、同１８、同１９、同５６、同５７、同６１、同６２、同７８、Ｃ．Ｉ．ピグメントバイオレット３（化９）、同４、同２７、同３９等が挙げられ、Ｃ．Ｉ．ソルベントブルー５、Ｃ．Ｉ．ピグメントブルー１、同６２が、色相面から好ましい。
【００３０】
【化８】
2008268486.tif 000008
【００３１】
【化９】
2008268486.tif 000009
【００３２】
【化１０】
2008268486.tif 000010
【００３３】
【化１１】
2008268486.tif 000011
【００３４】
【化１２】
2008268486.tif 000012
【００３５】
本発明で用いる青色有機顔料は、フタロシアニン顔料またはインダンスロンブルー顔料を用いることができる。カラーフィルター青色画素部への適用を考えると、色相等からε型フタロシアニン顔料を用いることがより好ましい。
【００３６】
一般式（１）で表される銅フタロシアニンスルホン酸塩と青色有機顔料との質量比は、
特に制限されるものではないが、フタロシアニンスルホン酸塩と青色有機顔料との質量比が、フタロシアニンスルホン酸塩／青色有機顔料＝５／９５〜９９．９／０．１が好ましい。
【００３７】
また、金属フタロシアニンとしては、銅フタロシアニン、アルミニウムフタロシアニン、鉄フタロシアニン、コバルトフタロシアニン、ニッケルフタロシアニン、亜鉛ニッケルフタロシアニン等を用いることができるが、色相面から銅フタロシアニンが好ましい。
【００３８】
更に、金属フタロシアニンの結晶型としては、α型、β型、γ型、ε型、δ型、π型、ρ型、Ｘ型、Ｒ型等を用いることができるが、色相面から、ε型が好ましい。
【００３９】
本発明におけるフタロシアニンスルホン酸塩と青色有機顔料を含有してなる顔料組成物は、液媒体中への分散性、分散安定性が高く、後記する青色顔料分散液の粘度は低く、かつ微細な粒子に分散していることからニュートン流動性も高いまま安定し、カラーフィルター青色画素部を製造した場合に、均質な塗膜を形成して輝度、コントラストおよび光透過率のいずれもが高いカラーフィルターを得ることが出来る。
【００４０】
本発明の顔料組成物の製造方法は、フタロシアニンスルホン酸塩と青色有機顔料を混合することで得ることができる。混合に用いる装置としては、混合機や、配合機や、粉砕配合機があり、その中でバッチ式のものとしては、ミキサー、ドラム混合機、Ｖ型混合機、ナウタミキサー、リボンミキサー、アルファミキサー、タンブラーミキサー、ヘンシェルミキサー、エアーミキサー、フラッシュブレンダー、連続式のものとしては、タービュライザーブレンダー、ハイブリダイザー等を用いることができる。
【００４１】
ここでコントラストとは、２枚の偏光板の偏光方向を平行にしてカラーフィルターを挟み込んだ時の透過光強度を２枚の偏光板の偏光方向を垂直にしてカラーフィルターを挟み込んだ時の透過光強度で除したものであり、消偏性とも呼ばれるものである。
【００４２】
また本発明の青色顔料分散体だけをカラーフィルター青色画素部の青色顔料分散体として用いても良いが、必要であれば、ジオキサジンバイオレット顔料等の有機顔料の分散体と併用してもよい。
【００４３】
本発明の顔料組成物は、従来公知の方法でカラーフィルター青色画素部の形成に使用することができる。
本発明にかかる組成物の分散方法で代表的な方法としては、フォトリソグラフィー法であり、これは、後記する光硬化性組成物を、カラーフィルター用の透明基板のブラックマトリックスを設けた側の面に塗布、加熱乾燥（プリベーク）した後、フォトマスクを介して紫外線を照射することでパターン露光を行って、画素部に対応する箇所の光硬化性化合物を硬化させた後、未露光部分を現像液で現像し、非画素部を除去して画素部を透明基板に固着させる方法である。この方法では、光硬化性組成物の硬化着色皮膜からなる画素部が透明基板上に形成される。
赤色、緑色、青色の色ごとに、後記する光硬化性組成物を調製して、前記した操作を繰り返すことにより、所定の位置に赤色、緑色、青色の着色画素部を有するカラーフィルターを製造することができる。本発明の顔料組成物からは、青色画素部を形成することができる。尚、赤色画素部および緑色画素部を形成するための光硬化性組成物を調製するには、公知慣用の赤色顔料と緑色顔料を使用することができる。
【００４４】
赤色画素部を形成するための顔料としては、例えば、Ｃ．Ｉ．ピグメントレッド１７７、同２０９、同２５４等が、緑色画素部を形成するための顔料としては、例えば、Ｃ．Ｉ．ピグメントグリーン７、同１０、同３６、同４７等が挙げられる。これら赤色画素部と緑色画素部の形成には、黄色顔料を併用することもできる。その後、必要に応じて、未反応の光硬化性化合物を熱硬化させるために、カラーフィルター全体を加熱処理（ポストベーク）することもできる。
【００４５】
後記する光硬化性組成物をガラス等の透明基板上に塗布する方法としては、例えば、スピンコート法、ロールコート法、インクジェット法等が挙げられる。
【００４６】
透明基板に塗布した光硬化性組成物の塗膜の乾燥条件は、各成分の種類、配合割合等によっても異なるが、通常、５０〜１５０℃で、１〜１５分間程度である。また、光硬化性組成物の光硬化に用いる光としては、２００〜５００ｎｍの波長範囲の紫外線、あるいは可視光を使用するのが好ましい。この波長範囲の光を発する各種光源が使用できる。
【００４７】
現像方法としては、例えば、液盛り法、ディッピング法、スプレー法等が挙げられる。光硬化性組成物の露光、現像の後に、必要な色の画素部が形成された透明基板は水洗いし乾燥させる。こうして得られたカラーフィルターは、ホットプレート、オーブン等の加熱装置により、９０〜２８０℃で、所定時間加熱処理（ポストベーク）することによって、着色塗膜中の揮発性成分を除去すると同時に、光硬化性組成物の硬化着色皮膜中に残存する未反応の光硬化性化合物が熱硬化し、カラーフィルターが完成する。
【００４８】
カラーフィルターの青色画素部を形成するための光硬化性組成物は、本発明の顔料組成物と、分散剤と、光硬化性化合物と、有機溶剤とを必須成分とし、必要に応じて熱可塑性樹脂を用いて、これらを混合することで調製することができる。青色画素部を形成する着色樹脂皮膜に、カラーフィルターの実生産で行われるベーキング等に耐え得る強靱性等が要求される場合には、前記光硬化性組成物を調製するに当たって、光硬化性化合物だけでなく、この熱可塑性樹脂を併用することが不可欠である。熱可塑性樹脂を併用する場合には、有機溶剤としては、それを溶解するものを使用するのが好ましい。
【００４９】
前記光硬化性組成物の製造方法としては、本発明の顔料組成物と、有機溶剤と分散剤とを必須成分として使用し、これらを混合し均一となる様に攪拌分散を行って、まずカラーフィルターの青色画素部を形成するための顔料分散液を調製してから、そこに、光硬化性化合物と、必要に応じて熱可塑性樹脂や光重合開始剤等を加えて前記光硬化性組成物とする方法が一般的である。
【００５０】
ここで分散剤、有機溶剤は、前記のものが使用可能である。
【００５１】
光硬化性組成物の調製に使用する熱可塑性樹脂としては、例えば、ウレタン系樹脂、アクリル系樹脂、ポリアミド系樹脂、ポリイミド系樹脂、スチレンマレイン酸系樹脂、スチレン無水マレイン酸系樹脂等が挙げられる。
【００５２】
光硬化性化合物としては、例えば、１，６−ヘキサンジオールジアクリレート、エチレングリコールジアクリレート、ネオペンチルグリコールジアクリレート、トリエチレングリコールジアクリレート、ビス（アクリロキシエトキシ）ビスフェノールＡ、３−メチルペンタンジオールジアクリレート等のような２官能モノマー、トリメチルロールプロパトントリアクリレート、ペンタエリスリトールトリアクリレート、トリス（２−ヒドロキシエチル）イソシアネート、ジペンタエリスリトールヘキサアクリレート、ジペンタエリスリトールペンタアクリレート等の比較的分子量の小さな多官能モノマー、ポリエステルアクリレート、ポリウレタンアクリレート、ポリエーテルアクリレート等の様な比較的分子量の大きな多官能モノマーが挙げられる。
【００５３】
光重合開始剤としては、例えばアセトフェノン、ベンゾフェノン、ベンジルジメチルケタノール、ベンゾイルパーオキサイド、２−クロロチオキサントン、１，３−ビス（４’−アジドベンザル）−２−プロパン、１，３−ビス（４’−アジドベンザル）−２−プロパン−２’−スルホン酸、４，４’−ジアジドスチルベン−２，２’−ジスルホン酸等が挙げられる。市販の光重合開始剤としては、たとえば、チバスペシャルティーケミカルズ社製「イルガキュア（商標名）−１８４」、「イルガキュア（商標名）−３６９」、「ダロキュア（商標名）−１１７３」、ＢＡＳＦ社製「ルシリン−ＴＰＯ」、日本化薬社製「カヤキュアー（商標名）ＤＥＴＸ」、「カヤキュアー（商標名）ＯＡ」、ストーファー社製「バイキュアー１０」、「バイキュアー５５」、アクゾー社製「トリゴナールＰＩ」、サンド社製「サンドレー１０００」、アップジョン社製「デープ」、黒金化成社製「ビイミダゾール」などがある。
また上記光重合開始剤に公知慣用の光増感剤を併用することもできる。光増感剤としては、たとえば、アミン類、尿素類、硫黄原子を有する化合物、燐原子を有する化合物、塩素原子を有する化合物またはニトリル類もしくはその他の窒素原子を有する化合物等が挙げられる。これらは、単独で用いることも、２種以上を組み合わせて用いることもできる。
【００５４】
光重合開始剤の配合率は、特に限定されるものではないが、質量基準で、光重合性あるいは光硬化性官能基を有する化合物に対して０．１〜３０％の範囲が好ましい。０．１％未満では、光硬化時の感光度が低下する傾向にあり、３０％を超えると、顔料分散レジストの塗膜を乾燥させたときに、光重合開始剤の結晶が析出して塗膜物性の劣化を引き起こすことがある。
【００５５】
前記した様な各材料を使用して、質量基準で、本発明の方法で製造された顔料組成物１００部当たり、３００〜１０００部の有機溶剤と、１〜１００部の分散剤とを、均一となる様に攪拌分散して前記顔料分散液を得ることができる。次いでこの顔料分散液に、本発明の顔料組成物１部当たり、熱可塑性樹脂と光硬化性化合物の合計が３〜２０部、光硬化性化合物１部当たり０．０５〜３部の光重合開始剤と、必要に応じてさらに有機溶剤を添加し、均一となる様に攪拌分散してカラーフィルター青色画素部を形成するための光硬化性組成物を得ることができる。
【００５６】
現像液としては、公知慣用の有機溶剤やアルカリ水溶液を使用することができる。特に前記光硬化性組成物に、熱可塑性樹脂または光硬化性化合物が含まれており、これらの少なくとも一方が酸価を有し、アルカリ可溶性を呈する場合には、アルカリ水溶液での洗浄がカラーフィルター青色画素部の形成に効果的である。
【００５７】
顔料分散法のうち、フォトリソグラフィー法によるカラーフィルター青色画素部の製造方法について詳記したが、本発明の方法で製造された顔料組成物を使用して調製されたカラーフィター青色画素部は、その他の電着法、転写法、ミセル電解法、ＰＶＥＤ（Ｐｈｏｔｏｖｏｌｔａｉｃ  Ｅｌｅｃｔｒｏｄｅｐｏｓｉｔｉｏｎ）法、インクジェット法、反転印刷法、熱硬化法等の方法で青色画素部を形成して、カラーフィルターを製造してもよい。
【００５８】
カラーフィルターは、赤色顔料、緑色顔料、ならびに本発明の方法で製造された顔料組成物を使用して得た各色の光硬化性組成物を使用し、平行な一対の透明電極間に液晶材料を封入し、透明電極を不連続な微細区間に分割すると共に、この透明電極上のブラックマトリクスにより格子状に区分けされた微細区間のそれぞれに、赤、緑および青のいずれか１色から選ばれたカラーフィルター着色画素部を交互にパターン状に設ける方法、あるいは基板上にカラーフィルター着色画素部を形成した後、透明電極を設ける様にすることで得ることができる。
【００５９】
本発明の方法で製造されたカラーフィルター青色画素部用顔料分散体は、鮮明性と明度、優れたより赤味の色相を有する青色顔料分散体であり、カラーフィルター用途の他、塗料、プラスチック（樹脂成型品）、印刷インク、ゴム、レザー、捺染、静電荷像現像用トナー、インクジェット記録用インキ、熱転写インキ等の着色にも適用することができる。
【実施例】
【００６０】
以下、実施例により本発明を詳細に説明するが、もとより本発明はこれら実施例の範囲に限定されるものではない。尚、特に断りのない限り、「部」及び「％」はいずれも質量基準である。
（製造例１）
銅フタロシアニンスルホン酸（スルホン化度＝１）１０部を０．５％水酸化ナトリウム水溶液６００部に投入し、室温化攪拌して、銅フタロシアニンスルホン酸の水溶液６１０部を得た。一方、Ｃ．Ｉ．ピグメント  ブルー  １  １２部を０．４％の塩酸水溶液６０部に投入して、Ｃ．Ｉ．ピグメント  ブルー  １の染料の水溶液６１２部を得た。次に、銅フタロシアニンスルホン酸の水溶液６１部に、Ｃ．Ｉ．ピグメント  ブルー  １の染料の水溶液６１２部を徐々に滴下して、銅フタロシアニンスルホン酸のＣ．Ｉ．ピグメント  ブルー  １の染料塩を析出させ、スラリーとする。２０％の水酸化ナトリウム水溶液を加えて、ｐＨを６から７に調整して、このスラリーを濾別し、水洗した後、乾燥し、銅フタロシアニンスルホン酸のＣ．Ｉ．ピグメント  ブルー  １の染料塩１７部を得た。
【００６１】
（製造例２〜５）
使用原料を表１記載の組合せとした以外は製造例１と同様にして、銅フタロシアニンスルホン酸塩（Ｓ２）〜（Ｓ５）を得た。
【００６２】
【表１】
2008268486.tif 000013
【００６３】
（実施例１）顔料組成物の製造
製造例１で表される銅フタロシアニンスルホン酸塩（Ｓ１）２部、ε型銅フタロシアニン（ファストゲン  ブルー  ＥＰ−１９３、大日本インキ化学工業株式会社製）８部を、ドラム式混合機で混合し青色顔料組成物を得た。
【００６４】
（実施例２）
実施例１における銅フタロシアニンスルホン酸塩（Ｓ１）を９部に、ε型銅フタロシアニン（ファストゲン  ブルー  ＥＰ−１９３、大日本インキ化学工業株式会社製）を１部に変更した以外は、実施例１と同様にして、青色顔料組成物を得た。
【００６５】
（実施例３）
実施例１で得られた青色顔料組成物１０部をポリビンに入れ、プロピレングリコールモノメチルエーテルアセテート４９部、アジスパー（商標名）ＰＢ８１４（味の素株式会社社製）７．５部、を０．５ｍｍφセプルビーズを加え、ペイントコンディショナー（東洋精機株式会社製）で２時間分散し、顔料分散液を得た。この顔料分散液７５．００部とポリエステルアクリレート樹脂（アロニックス（商標名）Ｍ７１００、東亜合成化学工業株式会社製）５．５０部、ジぺンタエリスレートヘキサアクリレート（ＫＡＹＡＲＡＤ（商標名）ＤＰＨＡ、日本化薬株式会社製）５．００部、ベンゾフェノン（ＫＡＹＡＣＵＲＥ（商標名）ＢＰ−１００、日本化薬株式会社製）１．００部、ユーカーエステルＥＦＰ１３．５部を分散攪拌機で攪拌し、孔径１．０μｍのフィルターで濾過し、カラーレジストを得た。このカラーレジストは５０ｍｍ×５０ｍｍ、１ｍｍの厚ガラスに乾燥膜厚が２μｍとなるようにスピンコーターを用いて塗布し、その後９０℃で２０分間予備乾燥して塗膜を形成させた。次いで、フォトマスクを介して紫外線によるパターン露光を行った後、未露光部分を０．５％の炭酸ナトリウム水溶液中で洗浄することによりカラーフィルターとした。
【００６６】
（実施例４）
製造例１で表される銅フタロシアニンスルホン酸塩（Ｓ１）２部、ε型銅フタロシアニン（ファストゲン  ブルー  ＥＰ−１９３、大日本インキ化学工業株式会社製）８部をポリビンに入れ、以下実施例３と同様にして、目的とするカラーフィルターとした。
【００６７】
（実施例５）
実施例１の銅フタロシアニンスルホン酸塩（Ｓ１）を製造例２で表される銅フタロシアニンスルホン酸塩（Ｓ２）に変更した以外は実施例３と同様の条件で、カラーフィルターとした。
【００６８】
（実施例６）
実施例１の銅フタロシアニンスルホン酸塩（Ｓ１）を製造例３で表される銅フタロシアニンスルホン酸塩（Ｓ３）に変更した以外は実施例３と同様の条件で、カラーフィルターとした。
【００６９】
（実施例７）
実施例１の銅フタロシアニンスルホン酸塩（Ｓ１）を製造例４で表される銅フタロシアニンスルホン酸塩（Ｓ４）に変更した以外は実施例３と同様の条件で、カラーフィルターとした。
【００７０】
（実施例８）
実施例１の銅フタロシアニンスルホン酸塩（Ｓ１）を製造例５で表される銅フタロシアニンスルホン酸塩（Ｓ５）に変更した以外は実施例３と同様の条件で、カラーフィルターとした。
【００７１】
（実施例９）
実施例２で得られた青色顔料組成物を用いた以外は、実施例３と同様の条件で、カラーフィルターとした。
【００７２】
（比較例１）
銅フタロシアニンスルホン酸塩（Ｓ１）をＣ．Ｉ．ピグメントバイオレット（ファストゲン  スーパーバイオレット  ＲＮ、大日本インキ化学工業株式会社製）に変更した以外は同様の条件で、カラーフィルターとした。
（試験例）
＜性能試験及び評価基準＞
（光透過率）
当該カラーフィルター青色画素部を、ＪＩＳＺ８７２２に規定する第一種分光測光器（前記した分光光度計）を使用して分光透過率スペクトルの４３５ｎｍの光透過率（Ｔ４３５）を測定した。
（輝度）
輝度（Ｙ値）は、オリンパス製顕微鏡ＭＸ−５０と大塚電子製分光光度計ＭＣＰＤ−３０００顕微分光測光装置ＣＩＥ発色系色度におけるＦ１０光源におけるｘ＝０．１６、ｙ＝０．０９におけるＹ値を測定した。輝度（Ｙ値）が大きいほど、視覚明度が高いと評価した。
（コントラスト）
当該カラーフィルター青色画素部を２枚の偏光板の間に設置し、一方には光源を、更にその反対側にはＣＣＤカメラを設置して輝度の測定を行った。偏光軸が平行になる時と垂直になる時との輝度（透過光強度）の比より算出した。
【００７３】
【表２】
2008268486.tif 000014
【００７４】
表１の結果から、実施例３〜９で得られた青色顔料組成物を用いたカラーフィルターは、比較例１で得られた青色顔料組成物を用いたカラーフィルターより、輝度およびコントラストが優れており、カラーフィルターの青色画素部として有用である。